(57)【要約】【課題】シックハウス症候群の原因物質となる溶剤の使用に伴う弊害を効果的に解消できる接着剤からなる内装用クロスを提供すること。【解決手段】この発明の内装用クロスは、紙、布帛、合成樹脂シート等の表面材と、この表面材の裏面に接着剤を介して粘着した基材シート材とからなるクロスであって、前記接着剤中に溶剤と共に竹炭粉末および鉄分含有水を混合しているものとしている。前記竹炭粉末の混合量は、前記接着剤全体の１〜２０重量％とすることができ、前記鉄分含有水の混合量は、前記接着剤全体の１〜２０重量％とすることができ、また、前記竹炭粉末および前記鉄分含有水の前記接着剤に対する混合総量は、前記接着剤全体の４０重量％以下とすることができる。【選択図】図１
2007262849.tif 000002
【特許請求の範囲】
【請求項１】
紙、布帛、合成樹脂シート等の表面材と、この表面材の裏面に接着剤を介して粘着した基材シート材とからなるクロスであって、前記接着剤中に溶剤と共に竹炭粉末および鉄分含有水を混合していることを特徴とする内装用クロス。
【請求項２】
竹炭粉末の混合量が、接着剤全体の１〜２０重量％である請求項１に記載された内装用クロス。
【請求項３】
鉄分含有水の混合量が、接着剤全体の１〜２０重量％である請求項１又は２に記載された内装用クロス。
【請求項４】
竹炭粉末および鉄分含有水の接着剤に対する混合総量が、前記接着剤全体の４０重量％以下である請求項１〜３のいずれかに記載された内装用クロス。
【発明の詳細な説明】
【技術分野】
【０００１】
本発明は、建物室内における内装用クロスに関するものである。
【背景技術】
【０００２】
近年、新築住宅などの建物では、その建物の室内における壁、天井等に対する内装材としてクロスが使用されることが多い。この内装用クロスは、建物の室内における壁や天井等に貼付することにより施工される。このような内装用クロスの施工時の貼付作業を容易に行うことができるように、紙、布帛、合成樹脂シート等の表面材はその裏面に基材シートが予め接着剤により粘着されているのが一般的である（例えば特許文献１参照）。
【０００３】
内装用クロスは、その基材シートを介して建物の壁、天井等に施工される。したがって、表面材と基材シートとを粘着する接着剤としては、前記表面材の種類に対応した合成樹脂等を主剤とすると共に、基材シートとの間に高い粘着強度を確保するために、ホルムアルデヒド、アセトアルデヒド等の溶剤が接着剤中に混入されている。
【０００４】
この接着剤の溶剤は、いずれも常温下において高い揮発性を有する揮発性有機化合物（ＶＯＣ・・・Ｖｏｌａｔｉｌｅ  Ｏｒｇａｎｉｃ  ｃｏｍｐｕｎｄｓ）である。このため、内装用クロスが建物室内の壁、天井等に貼付されていると、このクロスの接着剤における溶剤の揮発ガスが経時的に建物室内に揮散して、この建物室内に充満する。この建物内に充満する揮発ガスが、シックハウス症候群の原因物質であると指摘されている。
【特許文献１】特開平５−２３９８９９号公報
【発明の開示】
【発明が解決しようとする課題】
【０００５】
しかしながら、内装用クロスには、その表面材と基材シートとの間の接着強度を保持する観点から、シックハウス症候群の原因となる揮発性有機物質の溶剤を混合した接着剤がクロスの表面材と基材シートとの間の粘着に今なお使用されている。この内装用クロスにおける接着剤に使用される溶剤として、前記した揮発性有機物質に代わる他の溶剤は、現在のところ知られていない。
【０００６】
このため、建物に使用したクロスに基づくシックハウス症候群の原因物質の発生による弊害は解消されてはいないのが現状である。
【０００７】
そこで、本発明は、シックハウス症候群の原因物質となる溶剤の使用に伴う弊害を効果的に解消できる接着剤からなる建物の内装用クロスを提供することを目的とした。
【課題を解決するための手段】
【０００８】
上記した目的を達成するため、本発明の建物の内装用クロスは、紙、布帛、合成樹脂シート等の表面材と、この表面材の裏面に接着剤を介して粘着した基材シート材とからなるクロスであって、前記接着剤中に溶剤と共に竹炭粉末および鉄分含有水を混合していることを特徴とする。
【０００９】
本発明の内装用クロスには、前記竹炭粉末の混合量が、前記接着剤全体の１〜２０重量％である構成、また前記鉄分含有水の混合量が、前記接着剤全体の１〜２０重量％である構成、また前記竹炭粉末および前記鉄分含有水の前記接着剤に対する混合総量が、前記接着剤全体の４０重量％以下である構成を含む。
【発明の効果】
【００１０】
本発明の建物の内装用クロスは、紙、布帛、合成樹脂シート等の表面材と基材シートとの間を粘着する接着剤中に、溶剤と共に竹炭粉末および鉄分含有水が混合されていることから、これらの竹炭粉末および鉄分含有水に基づいて、接着剤からその溶剤が揮散するのを抑制、あるいは揮散した溶剤の揮発ガスに対し脱臭および消臭する効果が発揮される。
【００１１】
すなわち、接着剤中に竹炭粉末が混合されると、竹炭粉末表面に有する多数の孔に溶剤の揮発ガスが吸着されあるいは溶剤が吸着されることにより、溶剤の揮発ガスに対する脱臭および消臭する作用が発揮されると共に、溶剤の揮発ガスの発生を抑制する作用が生じる。また、鉄分含有水によっても、その含有する鉄分により、溶剤の揮発ガスに対する脱臭および消臭作用、および溶剤の揮発ガスの発生を抑制する作用が生じる。
【００１２】
接着剤中において竹炭粉末と鉄分含有水とが併存することにより、前記竹炭粉末による溶剤の揮発ガスの脱臭および消臭の性能や、その揮発ガスの発生を抑制する性能の低下に対し、鉄分含有水による補完的作用が相乗的に発揮される。
【００１３】
また、竹炭粉末および鉄分含有水に基づく脱臭および消臭や抑制の性能は、竹炭粉末による溶剤等の吸着作用に基づく接着剤中における分散作用により高められる。
【００１４】
さらに、上記した接着剤における溶剤の揮散ガスに対する脱臭および消臭作用や抑制作用に加えて、建物の壁、天井等にクロスが使用されている室内において、竹炭粉末によるマイナスイオン発生作用、室内空気に対する除湿作用、遠赤外線放射機能等の作用や、鉄分含有水による室内空気に対する浄化、抗酸化等の作用も期待できる。
【発明を実施するための最良の形態】
【００１５】
本発明に係る内装用クロスは、紙、布帛、合成樹脂シート等の表面材と、この表面材の裏面に接着剤を介して粘着された基材シートとからなる。
【００１６】
表面材としての紙、布帛、合成樹脂シート等は、クロスにおける化粧材として通常使用されるシート状のものである。基材シートは、紙材、合成樹脂シート等であって、前記した表面材を強化することによりクロスに対する取り扱いを容易にするために表面材に粘着されている。
【００１７】
前記した竹炭粉末は、次の製造方法により得られる。すなわち、伐採した竹材を、調材し、自然乾燥処理の後、薫煙熱処理、熱分解処理、絶乾処理、さらに定温加熱処理を経て自発炭化される。この自然炭化した竹材をさらに、８００℃〜１２００℃まで昇温加熱し、精錬、冷却して竹炭とし、この竹炭を一般的な方法で粉末化することにより、竹炭粉末としたものである。
【００１８】
上記の製造方法で得られる竹炭粉末は表面に多数の孔を有している。しかも、竹炭粉末は、表１に示すように、主成分の炭素の含有量が木炭等と比べて低く、酸素、窒素、カリウム等の成分がより多く含まれている。したがって、竹炭粉末は、木炭粉末等と比べ、より高い硬度で、粒度が揃ったものが得られる。このように竹炭粉末は、その表面に多数の孔を有すると共に、高い硬度で粒度の揃ったものとして得られるので、竹炭粉末による作用がより安定したものとなる。
【００１９】
【表１】
2007262849.tif 000003
竹炭粉末が接着剤中に溶剤と共に混合されると、竹炭粉末と溶剤とが接触状態となり、竹炭粉末の孔から溶剤が吸着される。この溶剤等の吸着により、溶剤の揮発ガスの発生に対する抑制効果が生じる。また、溶剤から揮散した揮発ガスが竹炭粉末と接触すると、その揮発ガスが竹炭粉末に吸着されて、溶剤の揮発ガスに対する脱臭や消臭の効果が発揮される。
【００２０】
鉄分含有水には、その含有する鉄分によって、溶剤の揮発ガスの発生に対する抑制作用や、揮散した溶剤の揮発ガスに対し脱臭および消臭の作用が発揮される。鉄分含有水としては、株式会社赤塚が販売している「ＦＦＣパイロゲン」（商標）を使用することができる。
【００２１】
接着剤中に竹炭粉末および鉄分含有水が混合されると、竹炭粉末中に溶剤や鉄分含有水が吸着される。このような吸着が生じると、竹炭粉末による前記した溶剤の揮発ガス発生に対する抑制や、溶剤の揮発ガスに対する脱臭および消臭の性能が低下することになる。
【００２２】
しかし、竹炭粉末に吸着されている鉄分含有水については、鉄分含有水中の鉄分の作用によって、溶剤の揮発ガスの発生を抑制する作用や溶剤の揮発ガスに対する脱臭や消臭する作用が発揮されるので、揮発ガスに対する抑制および脱臭や消臭の性能の低下が、鉄分含有水によって補完的に維持される。
【００２３】
竹炭粉末中に溶剤等が吸着されることにより、竹炭粉末を接着剤中に分散する作用が生じる。この分散作用により、竹炭粉末と溶剤の揮発成分との接触する機会が多くなるから、竹炭粉末による溶剤の揮発ガス発生に対する抑制作用や、その揮発ガスに対する脱臭や消臭作用が安定化する。また、この接着剤中における分散作用は、竹炭粉末に吸着された鉄分含有水についても同様に及ぶことになるので、分散された状態で鉄分含有剤による作用をより高めた状態で相乗的に発揮される。
【００２４】
さらに、上記した溶剤の揮発ガス発生に対する抑制作用や、溶剤の揮発ガスに対する脱臭や消臭作用に加えて、竹炭粉末によれば、さらにマイナスイオン発生作用、室内空気に対する除湿作用、遠赤外線放射機能の作用が発揮され、また、鉄分含有水によれば、室内空気に対する浄化、抗酸化等の作用も期待できる。
【００２５】
この室内におけるマイナスイオンの発生作用、除湿作用、遠赤外線放射作用、さらには浄化、抗酸化作用等によって、その建物の周囲環境の変動が大きい場合であっても、その建物の居住者が精神的に落ち着いた状態で安定して居住することが可能となる。
【００２６】
本発明に係る建物の内装用クロスについては、その接着剤の溶剤中に、前記竹炭粉末が、前記接着剤全体の１〜２０重量％の割合で混合されていることが好ましい。接着剤の溶剤中における竹炭粉末の含有量が接着剤全体の１重量％未満であると、前記した溶剤の揮発ガスに対する抑制や、脱臭、消臭の効果を有効に発揮できなくなることがある。また竹炭粉末の含有量が２０重量％を超えると、接着剤による接着強度を低下させてしまうことになる。したがって、竹炭粉末による脱臭および消臭の効果を十分に発揮させると共に、接着剤による接着強度を確保させるためには、前記竹炭粉末の混合量が、前記した範囲内であることが好ましい。
【００２７】
本発明のクロスにおける接着剤中に、鉄分含有水が、前記接着剤全体の１〜２０重量％の割合で混合されていることが好ましい。接着剤の溶剤中における鉄分含有水の含有量が、接着剤全体の１重量％未満であると、溶剤の揮発ガス発生に対する抑制や脱臭、消臭の作用を有効に発揮できなくなる。また鉄分含有水の混合量が２０重量％を超えると、接着剤による接着強度の効果を低下させてしまう。したがって、鉄分含有水による脱臭および消臭の効果を十分に発挿させると共に、接着剤としての接着効果を保持させるためには、鉄分含有水が、前記接着剤全体の１〜２０重量％の混合量であることが好ましい。
【００２８】
また、鉄分含有水は、鉄分の含有量が３０重量％以上のものであることが好ましい。鉄分の含有量が３０重量％未満であると、前記した溶剤の揮発ガス発生に対する抑制作用を有効に発揮させるのが困難となるからである。
【００２９】
竹炭粉末および鉄分含有水の総混合量は、接着剤全体の４０重量％以下であることが好ましい。この総重量が４０重量％を超えると、クロスの表面材と基材シート材との接着力が低下するので、好ましくない。
【実施例】
【００３０】
［試料クロスの作成］
（実施例１〜９、比較例１〜２）
内装用クロス１を作成した。内装用クロス１は、模式的な説明図である図１に示すように、表面材１１と基材シート１２との間を接着剤層１３を介して粘着することにより構成されている。
【００３１】
クロス１は、合成繊維糸による平織地を表面材としたクロスＡ、合成繊維糸による不織布を表面材としたクロスＢ、合成樹脂シートを表面材としたクロスＣの３種とした。クロスＡ〜Ｃの厚みは、それぞれ０．７ｍｍ、０．５ｍｍ、０．３ｍｍである。また基材シート１２としては、クロスＡ〜Ｃのいずれの場合も同様に、０．０５ｍｍ厚さの紙シート材を使用した。
【００３２】
表面材１１の裏面にはそれぞれ１ｍｇ／ｍ2の量的割合で接着剤を塗布して接着剤層１３とし、この接着剤層１３を介して基材シート１２を貼付している。
【００３３】
接着剤層１３の接着剤は、主剤の酢酸ビニル樹脂に、ホルムアルデヒド５重量％を溶剤として混合し、さらに竹炭粉末および鉄分含有水を混合したものである。この場合、竹炭粉末の混合量が１重量％のものをクロスＡ1、Ｂ1、Ｃ1、竹炭粉末の混合量が５重量％のものをクロスＡ2、Ｂ2、Ｃ2、および竹炭粉末の混合量が１５重量％であるものをクロスＡ3、Ｂ3、Ｃ3とした。また、竹炭粉末の混合量と鉄分含有水の混合量との混合量比は、重量部比で１対１である。
【００３４】
［溶剤の揮発ガスの測定］
次に、クロスＡ1〜Ｃ3をそれぞれ１０ｃｍ×１０ｃｍ角に裁断して、実施例１〜９のクロス試料とした。
【００３５】
先ず、実施例１〜９の各クロス試料を、５リットルテドラーバッグの試験容器内にそれぞれ別個にセットし、これらの試験容器を室温２０℃、湿度６０％の室内に配置した。次いで、各試験容器内にホルムアルデヒドの揮発ガスをそれぞれ供給し、その揮発ガス濃度が４０ｐｐｍとなるように調整した。
【００３６】
試験容器内におけるホルムアルデヒドの揮発ガス濃度の経時的な変化量を、検知管により測定し、その測定結果を表２に示した。
【００３７】
なお、従来の建物の内装用クロスを前記同様にクロス試料として作成し、比較例１のクロス試料とした。また、比較例２のクロス試料は、鉄分含有水を含まない実施例１と同量の竹炭粉末だけを混合した接着剤によりクロスを構成したものである。比較例１、２の各クロス試料についても上記同様に操作した。
【００３８】
表２には、接着剤中の竹炭粉末および鉄分含有水の混合総量、およびＪＩＳ  Ｋ  ６８５４に従い、クロスにおける基材シートに対する表面材の剥離強度試験を行い、その結果を示した。すなわち、この試験結果では、基材シート１２に対する表面材１１の接着強さが、１９．５Ｎ／ｃｍ2以上である場合○、１５．１〜１９．４Ｎ／ｃｍ2である場合△、１９．３Ｎ／ｃｍ2以下である場合×、とした。
【００３９】
【表２】
2007262849.tif 000004
表２の結果から、比較例１については、クロス試料の接着剤におけるホルムアルデヒドの揮発ガスの発生が認められるのに対し、実施例１〜９のクロス試料によれば、いずれも試験容器内におけるホルムアルデヒドの揮発ガスが短時間で処理され、しかも、クロスにおける接着剤からホルムアルデドの揮発ガスが発生するのが抑制されていることも分かる。
【００４０】
また、実施例１〜３と実施例４〜６および実施例７〜９との結果との比較から、竹炭粉末あるいは鉄分含有水をより多く接着剤中に混合する場合には、接着剤による接着強度が幾分低下するものの、ホルムアルデヒドの揮発ガスに対する脱臭および消臭の作用とその揮発ガス発生に対する抑制作用をより高めることができることも分かる。
【００４１】
また、実施例１〜９のクロス試料による結果と、比較例２のクロス試料による結果との対比から、接着剤のホルムアルデヒドの揮発ガス発生に対する抑制あるいは脱臭および消臭の作用は、竹炭粉末だけを混合した比較例２のクロス試料の場合と比べて、より優れていることが分かる。
【００４２】
次に、ある建物の洋室内における壁面に、前記実施例１のクロスを貼付する施工を行った。このクロスの施工時から２４時間経過後、室温２０℃、相対湿度５０±５％下で、この洋室の室内空気を２４時間にわたり２０リットル採取した。また、実施例１のクロスについて、溶剤としてのホルムアルデヒドに代えて、同量のアセトアルデヒドを溶剤として混入した接着剤により構成したクロスについても、同様に実施した。
【００４３】
この採取した空気中のホルムアルデヒド又はアセトアルデヒドの量を測定するのに、採取した空気を０．１６７リットル／分の流速でＤＮＰＨ吸着管内に補集した。ＤＮＰＨ吸着管内で吸着したホルムアルデヒドとアセトアルデヒドを抽出溶媒としてのアセトニトリル５ｍｌ中に抽出した。この抽出液中のホルムアルデヒドとアセトアルデヒドの量を、測定装置（高速液体クロマトグラフ（使用カラム：ＯＤＳ  ｉ．ｄ．４．６ｍｍ×２５ｍｍ、カラム槽温度：４０℃、注入量：１０μｌ））により測定した結果、いずれの場合も前記洋室内の空気中におけるホルムアルデヒドとアセトアルデヒドの揮散量は、測定限界以下に抑制、あるいは測定限界以下にまで脱臭および消臭処理されているのが分かった。すなわち、いずれの場合も、ＶＯＣの揮発ガス量をＷＨＯ基準の０．０８ｐｐｍ以下に保つことができる。
【００４４】
［マイナスイオン数の測定］
次に、表３の測定条件下で、並行な検出プレート間に空気を供給することにより、前記洋室内の空気中のマイナスイオン量を「ＡＩＲ  ＩＯＮ  ＣＯＵＮＴＥＲ」（ＵＳＡ製）のマイナスイオン測定器で測定した。
【００４５】
【表３】
2007262849.tif 000005
その結果、室内空気におけるマイナスイオン数は４３０〜８４０、プラスイオン数は２１０〜５４０で、マイナスイオン比が６７〜６１であり、プラスイオン数に対してマイナスイオン数がより高くなっていることが分かった。
【図面の簡単な説明】
【００４６】
【図１】本発明に係る内装用クロスの説明図である。
【符号の説明】
【００４７】
１  内装用クロス
１１  表面材
１２  基材シート
１３  接着剤層
【図１】
2007262849.tif 000006